(57)【要約】【課題】遮光性に優れ、かつ良好な塗膜持続性を有し、取り扱いが容易で、塗膜の除去が容易な農業ハウス用遮光コーティング材を得る。【解決手段】平均粒子径０．１〜０．３μｍの合成炭酸カルシウムと、重質炭酸カルシウムを、質量比（合成炭酸カルシウム：重質炭酸カルシウム）で２０：８０〜８０：２０の範囲となるように含み、かつ固着剤を含むことを特徴としている。【選択図】なし【特許請求の範囲】
【請求項１】
平均粒子径０．１〜０．３μｍの合成炭酸カルシウムと、重質炭酸カルシウムを、質量比（合成炭酸カルシウム：重質炭酸カルシウム）で２０：８０〜８０：２０の範囲となるように含み、かつ固着剤を含むことを特徴とする農業ハウス用遮光コーティング材。
【請求項２】
合成炭酸カルシウムが立方形の粒子形状を有することを特徴とする請求項１に記載の農業ハウス用遮光コーティング材。
【請求項３】
重質炭酸カルシウムの平均粒子径が、０．５〜３．５μｍであることを特徴とする請求項１または２に記載の農業ハウス用遮光コーティング材。
【請求項４】
固着剤が、スチレンブタジエン系ラテックスであることを特徴とする請求項１〜３のいずれか１項に記載の農業ハウス用遮光コーティング材。
【請求項５】
請求項１〜４に記載の農業ハウス用遮光コーティング材を塗工することにより形成した塗膜を除去するための溶液であって、クエン酸を含むことを特徴とする除去液。
【発明の詳細な説明】
【技術分野】
【０００１】
本発明は、農業ハウス内の果実等の保護、ハウス内の温度調節などを目的として、農業ハウスを覆うフィルムの上に遮光用コーティングを形成するための農業ハウス用遮光コーティング材及びそれを除去するための除去液に関するものである。
【背景技術】
【０００２】
果実栽培において、農業ハウスは太陽光を透過すると共に、太陽で温められた熱を逃さない性質を有するため、作物成長を促進する効果があり、農家において幅広く用いられている。
【０００３】
しかしながら、果皮が薄く柔らかい果実の場合、春から夏または初秋にかけて強烈な日差しの下で、果実に日焼け症、葉焼け症等が発生し、落葉・品質低下などをまねくおそれがある。また、地温の急激な上昇から土壌乾燥などの問題も生じる。
【０００４】
上記のような問題を解消するため、ハウスのフィルム表面の上に、均一な遮光膜を形成することが考案されている。このような方法によれば、ハウス内の日射量を抑制し、ハウス内の地温を効果的に下げると共に、人的作業は、ハウスのフィルム表面へのコーティング材の散布のみで済むため、作業性の改善が図れる等の利点がある。
【０００５】
特許文献１においては、二酸化チタンを含有した遮光用コーティング材が提案されている。二酸化チタンは、高い屈折率を有しており、高い遮光率を付与することができる。しかしながら、二酸化チタンは、他の顔料よりも特に高価であるため、多量に配合すると製造コストが高くなり、使用量が制限される問題がある。
【０００６】
また、屋外で二酸化チタンを使用した場合、紫外線の供給により二酸化チタンが光触媒として作用し、水を分解してフリーラジカルを生成する。この結果、コーティング材中のバインダーを劣化させ、塗工膜の付着期間が短くなるという問題がある。
【０００７】
特許文献２においては、二酸化チタン粒子の表面に炭酸カルシウムを定着させた二酸化チタン・炭酸カルシウム複合粒子を遮光用コーティング材の顔料として用いることが提案されている。このような方法によれば、二酸化チタン粒子とバインダーとの間に、炭酸カルシウムが存在するため、二酸化チタンの光触媒の効果を抑制することができ、塗工膜の付着期間を長くすることができる。
【０００８】
しかしながら、二酸化チタン・炭酸カルシウム複合粒子が高価であり、製造コストが高くなり、使用量が制限されるという問題がある。
【先行技術文献】
【特許文献】
【０００９】
【特許文献１】特開２００５−３４１１５号公報
【特許文献２】特開２００７−１７７２４０号公報
【発明の概要】
【発明が解決しようとする課題】
【００１０】
本発明の目的は、遮光性に優れ、かつ良好な塗膜持続性を有し、取り扱いが容易で、塗膜の除去が容易な農業ハウス用遮光コーティング材及びそれを除去するための除去液を提供することにある。
【課題を解決するための手段】
【００１１】
本発明の農業ハウス用遮光コーティング材は、平均粒子径０．１〜０．３μｍの合成炭酸カルシウムと、重質炭酸カルシウムを、質量比（合成炭酸カルシウム：重質炭酸カルシウム）で２０：８０〜８０：２０の範囲となるように含み、かつ固着剤を含むことを特徴としている。
【００１２】
本発明においては、平均粒子径０．１〜０．３μｍの合成炭酸カルシウムと重質炭酸カルシウムとを、質量比で２０：８０〜８０：２０の範囲で混合して用いている。合成炭酸カルシウムと重質炭酸カルシウムをこのような範囲で混合して用いることにより、優れた遮光性と、良好な塗膜持続性と、取り扱いの容易性とを得ることができる。
【００１３】
本発明における合成炭酸カルシウムは、立方形の粒子形状を有することが好ましい。
【００１４】
また、重質炭酸カルシウムの平均粒子径は、０．５〜３．５μｍの範囲であることが好ましい。
【００１５】
本発明において用いる固着剤は、スチレンブタジエン系ラテックスであることが好ましい。
【００１６】
本発明の除去液は、上記本発明の農業ハウス用遮光コーティング材により形成した塗膜を除去するための溶液であって、クエン酸を含むことを特徴としている。
【発明の効果】
【００１７】
本発明の農業ハウス用遮光コーティング材は、遮光性に優れ、かつ良好な塗膜持続性を有し、取り扱いが容易で、塗膜の除去が容易である。
【００１８】
本発明の除去液を用いることにより、本発明の農業ハウス用遮光コーティング材で形成した塗膜を、安全にかつ容易に除去することができる。
【発明を実施するための形態】
【００１９】
以下、本発明についてさらに詳細に説明する。
【００２０】
＜合成炭酸カルシウム＞
本発明において用いる合成炭酸カルシウムの平均粒子径は、０．１〜０．３μｍの範囲である。平均粒子径がこのような範囲である合成炭酸カルシウムを用いることにより、重質炭酸カルシウムとの併用で、優れた遮光性をコーティング材に付与することができる。また、良好な塗膜持続性をコーティング材に付与することができる。
【００２１】
合成炭酸カルシウムは、水酸化カルシウムから製造されるもので、例えば、水酸化カルシウムを炭酸ガスと反応させることによって製造することができる。水酸化カルシウムは、例えば酸化カルシウムと水を反応させることによって製造することができる。酸化カルシウムは、例えば、石灰石原石をコークス等で混焼することによって製造することができる。この場合、焼成時に炭酸ガスが発生するので、この炭酸ガスを水酸化カルシウムと反応させることによって炭酸カルシウムを製造することができる。具体的には、水酸化カルシウムの水系スラリーに、炭酸ガスを吹き込むことにより、合成炭酸カルシウムを製造することができる。
【００２２】
合成炭酸カルシウムの平均粒子径は、電子顕微鏡写真観察により、測定することができる。一般に、１００個程度の粒子径を測定し、その平均値を平均粒子径とすることができる。
【００２３】
本発明において用いる合成炭酸カルシウムのＢＥＴ比表面積は、１０．０〜１４．０ｍ２／ｇの範囲であることが好ましく、白色度は９６〜１００％の範囲であることが好ましい。
【００２４】
＜重質炭酸カルシウム＞
重質炭酸カルシウムは、石灰石原石から直接製造されるもので、例えば、石灰石原石を機械的に粉砕・分級することにより製造することができる。従って、重質炭酸カルシウムは、一般に、不定形である。
【００２５】
重質炭酸カルシウムの平均粒子径は、０．５〜３．５μｍの範囲であることが好ましい。このような範囲の重質炭酸カルシウムを用いることにより、上記合成炭酸カルシウムとの併用で、遮光性により優れ、かつより良好な塗膜持続性を有するコーティング材を得ることができる。
【００２６】
重質炭酸カルシウムの平均粒子径は、レーザ回折式粒度分布測定装置などにより測定することができる。空気透過法や、ＢＥＴ比表面積の換算により平均粒子径を求めてもよい。
【００２７】
空気透過法による比表面積は、８０００〜３５０００ｃｍ２／ｇの範囲であることが好ましい。また、白色度は９３〜９５％の範囲であることが好ましい。
【００２８】
＜合成炭酸カルシウムと重質炭酸カルシウムの混合比＞
本発明においては、合成炭酸カルシウムと重質炭酸カルシウムを、質量比（合成炭酸カルシウム：重質炭酸カルシウム）で２０：８０〜８０：２０の範囲となるように混合して用いている。このような範囲で合成炭酸カルシウム及び重質炭酸カルシウムを混合して用いることにより、遮光性に優れ、かつ良好な塗膜持続性を有し、取り扱いが容易なコーティング材とすることができる。
【００２９】
合成炭酸カルシウムと重質炭酸カルシウムのさらに好ましい混合割合は、質量比で、３５：６５〜６５：３５の範囲である。
【００３０】
重質炭酸カルシウムの混合割合が多すぎると、遮光性及び塗膜持続性が悪くなる傾向がある。また、合成炭酸カルシウムが多すぎると、農業ハウスのフィルム上にコーティング材を吹き付ける際の吹き付け性が悪くなり、取り扱いが困難になる場合がある。
【００３１】
＜固着剤＞
本発明において用いる固着剤は、農業ハウスのフィルムに対する炭酸カルシウムの固着性が良好であり、コーティング材を除去する際の除去が容易なものであれば特に限定されるものではない。このような固着剤として、スチレンブタジエン系ラテックス、アクリレート系ラテックスなどのラテックスが挙げられる。本発明においては、特にスチレンブタジエン系ラテックスが、固着性及び除去性において優れており、好ましく用いられる。
【００３２】
スチレンブタジエン系ラテックスのガラス転移温度としては、−２０℃〜−６０℃の範囲内であることが好ましい。
【００３３】
固着剤の含有量は、炭酸カルシウム１００質量部に対し、１〜１０質量部の範囲であることが好ましい。固着剤の含有割合が少なすぎると、フィルムに対する接着性に優れた塗膜が形成できない場合がある。また、固着剤の含有割合が多すぎると、十分な遮光性が得られない場合がある。
【００３４】
＜その他の添加剤＞
本発明においては、必要に応じて、炭酸カルシウム及び固着剤以外に、保水剤、ｐＨ調整剤、分散剤、界面活性剤、増粘剤、減粘剤、防腐剤、紫外線吸収剤、接着剤等の各種助剤を添加して用いることができる。また、本発明の効果を損なわない範囲において、炭酸カルシウム以外の無機顔料を用いてもよい。このような無機顔料として、カオリン、クレイ、タルク、二酸化チタン等が挙げられる。
【００３５】
＜コーティング材＞
本発明のコーティング材は、一般に用いられている噴霧機等によって農業ハウスのフィルム上に塗工することができる。塗工する際のスラリーは、一般に水系スラリーとして調製することが好ましい。塗工するスラリーにおける炭酸カルシウムの含有量は、固形分で、２〜４０質量％、さらに４〜１０質量％の範囲であることが好ましい。また、固着剤の含有量は、固形分で０．０１〜５質量％、さらに０．１〜１質量％の範囲であることが好ましい。
【００３６】
予めコーティング材の濃縮したスラリー（例えば、固形分２５〜６０質量％）を調製しておき、塗工する直前に水で希釈して塗工スラリーとしてもよい。
【００３７】
＜除去液＞
本発明の除去液は、本発明の農業ハウス用遮光コーティング材を除去するのに用いることができる除去液であり、クエン酸を含むことを特徴としている。本発明の除去液を用いることにより、本発明のコーティング材により形成された塗膜を、安全にかつ容易に除去することができる。
【００３８】
従来においては、コーティング材による塗膜を除去する際に、一般に水酸化ナトリウなどのアルカリ性溶液を用い、固着剤を水に溶解させることによって除去している。本発明においては、顔料として炭酸カルシウムを用いているので、酸性水溶液を用い、炭酸カルシウムを分解することにより、塗膜を除去することができる。
【００３９】
酸性水溶液として、クエン酸を主成分とする除去液を用いることにより、環境衛生面からも安全に、炭酸カルシウムを分解して塗膜を除去することができる。
【００４０】
本発明の除去液におけるクエン酸の濃度は、２．５〜２０質量％の範囲であることが好ましく、さらに好ましくは、１０〜２０質量％の範囲である。
【００４１】
本発明の除去液においては、必要に応じて、エタノールなどのアルコール、界面活性剤などを含有することができる。これらの含有量は、それぞれ２．５〜２０質量％の範囲であることが好ましく、さらに好ましくは５〜１０質量％の範囲である。アルコールは、一般に除去液の防腐及び有機分の除去などを目的として添加される。また、界面活性剤は、一般に除去液の浸透性の向上などを目的として添加される。
【００４２】
また、本発明の除去液においては、クエン酸以外に他の酸性成分を含有させて用いてもよい。
【００４３】
本発明の除去液は、上記本発明のコーティング材の除去に限定されるものではなく、炭酸カルシウムを含有するコーティング材であれば、その他のコーティング材により形成した塗膜の除去にも用いることができる。
【００４４】
本発明の除去液を用いて塗膜を除去した後、残渣の塗膜を除去するため、必要に応じてアルカリ性水溶液で残渣の塗膜を除去してもよい。
【実施例】
【００４５】
以下、本発明を具体的な実施例により説明するが、本発明はこれらに限定されるものではない。
【００４６】
（実施例１〜５及び比較例１〜２）
平均粒子径１μｍの重質炭酸カルシウムと、平均粒子径０．１５μｍの立方体の形状を有する合成炭酸カルシウムを、表１に示す質量比となるように混合した後、表１に示す質量部の水を加えてスラリーを調製した。このスラリーに、二酸化炭素を吹き込むことにより、そのｐＨを９．０に調節した。
【００４７】
ｐＨが安定化したスラリーをコロイドミルに通した。コロイドミルのロータとステータとの間隔は１００μｍに設定した。また、コロイドミル内での滞留時間は０．１秒未満とした。スラリーの温度は２０℃であった。
【００４８】
次に、表１に示す質量部となるように、固着剤としてのスチレンブタジエン系ラテックス（固形分４６〜５０質量％）を、展着剤としてアセチレンジオール系化合物、及びシランカップリング剤を添加して攪拌・混合し、コーティング材を調製した。
【００４９】
アセチレンジオール系化合物としては、日信化学工業社製、商品名：「オルフィンＰＤ−３０１」を用いた。
【００５０】
また、シランカップリング剤としては、エポキシシランカップリング剤を用いた。
【００５１】
以上のようにして得られたコーティング材を、水で５倍に希釈して、農業ハウスのフィルム上に動力式噴霧機でスプレー塗工した。
【００５２】
各実施例及び比較例のコーティング材について、以下のようにして塗工性、持続性、遮光性及び吹き付け性を評価し、結果を表１に示した。
【００５３】
〔塗工性〕
ハウスフィルム表面への塗工のし易さを以下の基準で評価した。
【００５４】
Ａ：作業性良く塗工でき、液垂れもない
Ｂ：作業性良く塗工できるが、やや液垂れが起こる
Ｃ：塗工作業中に支障がある、あるいは液垂れが起こる
Ｄ：塗工作業が極めて困難である、液垂れも顕著に起こる
【００５５】
〔持続性〕
ハウスフィルム上に塗工したコーティング塗膜が、３／４以上流出する時点までの時間を評価した。時間の単位は、月である。
【００５６】
〔遮光性〕
ハウス内の照度（ルクス）を、照度計（株式会社カスタム製「ＬＸ−１３３０Ｄ／ＬＸ−１３３２Ｄ」）を用いて測定し、以下の式から遮光率を算出し、遮光率により以下の基準で評価した。
【００５７】
遮光率（％）＝１−（ハウス内の照度／ハウス外の照度）×１００
【００５８】
Ａ：遮光率が４０％以上
Ｂ：遮光率が３０％以上４０％未満
Ｃ：遮光率が２０％以上３０％未満
Ｄ：遮光率が１０％以上２０％未満
【００５９】
〔吹き付け性〕
噴霧機によるコーティング材希釈液の吹き付け性を以下の基準で評価した。
【００６０】
Ａ：問題なく吹き付けができる
Ｂ：吹き付けはできるが、噴出口にやや圧力がかかる
Ｃ：吹き付けを続けると、目詰まりを起こす
Ｄ：完全に目詰まりを起こして吹き付けができない
【００６１】
【表１】
2012180461.tif 000002
【００６２】
表１に示すように、本発明に従う実施例１〜５においては、良好な持続性、良好な遮光性及び良好な吹き付け性が得られている。これに対し、重質炭酸カルシウムの多い比較例１においては、持続性及び遮光性において劣っている。また合成炭酸カルシウムが多い比較例２においては、吹き付け性において劣っており、取り扱い性において劣っている。
【００６３】
実施例２〜４は、実施例１及び実施例５に比べて持続性、遮光性、及び吹き付け性において特に良好な結果が得られており、合成炭酸カルシウムと重質炭酸カルシウムの質量混合比は、３５：６５〜６５〜３５の範囲がさらに好ましいことがわかる。
【００６４】
（実施例６〜１２及び比較例３）
ここでは、実施例３のコーティング材を用いて形成した塗膜を除去する除去液について評価した。
【００６５】
実施例６〜１２及び比較例３の除去液として、表２に示す組成の水溶液を調製した。表２に示す数字は、質量部である。比較例３の除去液には、クエン酸が含まれていない。
【００６６】
実施例６〜１２及び比較例３の除去液を用いてコーティング塗膜を除去したときの除去性及び除去後の基材の状態を以下のようにして評価した。
【００６７】
〔除去性〕
ハウスフィルム上の塗膜層の除去割合により、以下の基準で評価した。
【００６８】
Ａ：基材上の塗膜層をほぼ全体的に除去できる
Ｂ：基材上の塗膜層を概ね８０％除去できる
Ｃ：基材上の塗膜層を概ね５０％除去できる
Ｄ：基材上の塗膜層を除去できない
【００６９】
〔基材の状態〕
除去後の基材の状態を以下の基準で評価した。
【００７０】
○：塗工前と比べ変化なし
×：基材に変色やチョーキングが発生している
【００７１】
【表２】
2012180461.tif 000003
【００７２】
表２に示すように、クエン酸を含有していない比較例３の除去液を用いた場合には、基材上の塗膜層を除去することができない。実施例６〜１２に示すように、クエン酸を含む除去液を用いることにより、基材上の塗膜層を除去することができる。特に、クエン酸を１０質量％以上含み、界面活性剤としてのポリオキシエチレンラウリルエーテルを５質量％〜１０質量％含む実施例１０〜１２においては、基材上の塗膜層をほぼ全体的に除去することができる。
【００７３】
上記の結果から、クエン酸を１０質量％以上含み、かつポリオキシエチレンラウリルエーテルなどの界面活性剤を５質量％以上含む除去液が特に好ましいことがわかる。